(57)【特許請求の範囲】
【請求項１】
鉄族金属を主成分とする結合相５〜３０体積％と、周期律表の４ａ，５ａ，６ａ族金属の炭化物，窒化物，炭窒化物，炭酸化物，炭窒酸化物およびこれらの相互固溶体の中の少なくとも１種以上からなる立方晶系化合物相６５体積％以下と、残りが炭化タングステンと不可避不純物とからなるＷＣ基超硬合金製チップにおいて、該チップは該立方晶系化合物相の組成及び／又は含有量が異なる超硬合金が２種以上積層された積層構造を有し、積層により隣接した超硬合金の層は熱膨張係数の差が０．０５×１０-6／Ｋ以下であり、上記積層構造は、切れ刃を形成する層が上記立方晶系化合物相中にタンタルを含有し、切れ刃を形成する層以外の層がタンタルを含まないかあるいは相対的にタンタル量が少ないことを特徴とするＷＣ基超硬合金製積層チップ。
【請求項２】
上記超硬合金の層は、各層に含有する上記結合相量が上記立方晶系化合物相の組成及び／又は含有量に応じて増加あるいは減少し、かつ各層に含有する該立方晶系化合物相及び／又は上記炭化タングステンの粒度が該結合相量に応じて増加あるいは減少することを特徴とする請求項１記載のＷＣ基超硬合金製積層チップ。
【請求項３】
上記ＷＣ基超硬合金製積層チップは刃先交換型チップであることを特徴とする請求項１または２に記載のＷＣ基超硬合金製積層チップ。
【請求項４】
上記刃先交換型チップは、片面をすくい面とする構造でなり、該すくい面に対して垂直な方向に２層が積層されていることを特徴とする請求項３に記載のＷＣ基超硬合金製積層チップ。
【請求項５】
上記刃先交換型チップは、両面をすくい面とする構造でなり、該すくい面に対して垂直な方向に３層が積層されていることを特徴とする請求項３に記載のＷＣ基超硬合金製積層チップ。
【発明の詳細な説明】
【０００１】
【発明の属する技術分野】
本発明は、主に刃先交換型チップに使用されるＷＣ基超硬合金に関し、具体的には、２層以上の積層チップで、切れ刃を形成する層には高性能な合金組成を、切削に不必要な層には安価で高強度な合金組成を用いると共に、両層の熱膨張係数をほぼ同一にすることによって層間での熱応力発生による強度低下を防止し、かつ合金粒度を調整することによって焼結時の結合相移動に伴うチップ変形や層間での異常層生成を防止したＷＣ基超硬合金製積層チップに関するものである。
【０００２】
【従来の技術】
ＩＳＯ規格でＰ,Ｍ,Kに分類される切削工具用超硬合金は、WC-Co系とＷＣ−ＴｉＣ−ＴａＣ（ＮｂＣ）−Ｃｏ系に大別され、鋼,ステンレス,鋳物,非鉄金属など被削材の種類によって成分を調整して使用されている。しかし、一般的に超硬合金の成分組成に関して、ＴｉＣ，ＴａＣの増加やＣｏ量の低減によって耐摩耗性や耐塑性変形性を向上させると、耐欠損性や耐チッピング性が逆に低下すると言う二律背反の問題がある。
【０００３】
そこで、この二律背反問題の一解決策として、積層構造が種々提案されている。すなわち、切削に関与する部位には耐摩耗性,耐塑性変形性に優れる合金組成を、切削に関与しない部位には強度、靱性に優れる合金組成を適用することによって、工具全体で全ての要求特性を満たそうとするものである。また、切削に関与しない部位を低価格、省資源型の合金組成とすることも可能であり、例えば、Ｔａ削減の有効手段ともなる。
【０００４】
超硬合金製チップにおける積層材の先行技術として、例えば、特開平７−２０７３９８号公報、特開２０００−３０８９０４号公報が、その製造方法としては特開平９−３０００２４号公報などが挙げられる。
【０００５】
【発明が解決しようとする課題】
積層材として、特開平７−２０７３９８号公報には、表面部には０〜５％の鉄族金属を結合相量とする高硬度超硬合金、内部がＨＲＡ硬さで９２以下のＷＣ基超硬合金あるいはサーメットからなる異なる超硬材を接合した樹脂モールド用超硬合金部材が記載されている。同公報記載の樹脂付着を低減した超硬合金部材は、表面が高硬度であるために耐付着性，耐摩耗性，耐食性などに優れるものの、表面部の靱性が低過ぎるために切削チップとしては欠け易いと言う問題がある。
【０００６】
さらに、特開２０００−３０８９０４号公報には、上下面は熱膨張率の小さい材質、内部は熱膨張率の大きい材質とすることによって、上下面に圧縮残留応力を存在させたステンレス加工用の積層チップが記載されている。同公報記載のＷＣ基超硬合金製チップは、表面の圧縮残留応力により熱的あるいは機械的クラックの発生、伝播を防止して寿命を向上させたものではあるが、接合面に大きな剪断応力が生じているために逆に層間の剥離や欠けを起こし易いと言う問題がある。
【０００７】
また、積層材の製造方法に関して、上記の特開平７−２０７３９８号公報、特開２０００−３０８９０４号公報には、超硬合金粉末を型に積層充填し、通電焼結，プラズマ活性化焼結などで加圧しながら焼結する方法が、特開平９−３０００２４号公報には、鋼板上に溶接可能層として高結合相量の超硬合金粉末、耐摩耗層として通常超硬合金粉末を順次充填し、温度傾斜させながら加圧焼結する方法が記載されている。これらに記載された方法は、型中で加圧焼結するために層間の結合が容易で変形も少ないものの、層間の結合相拡散が不十分で、かつ結合相量の差が大きいために、接合面に大きな剪断応力が発生すると言う問題がある。さらに、切削チップを製造する場合には、切断と研削加工を伴うために高コストとなり、特にブレーカ付きチップは製作困難であると言う問題がある。
【０００８】
【課題を解決するための手段】
本発明者らは、長年に亘り、積層チップによる工具の欠損寿命アップ，コストダウン，積層プレス体の焼結変形防止などについて検討していた所、各層の熱膨張係数をほぼ同一とすれば層間に剪断応力が生じないために欠損寿命が向上し、チップの切れ刃以外でのＴａ削減によってコストダウンでき、相対する層の合金組成と粒度の調整により焼結変形が防止できる、と言う知見を得て、本発明を完成するに至ったものである。
【０００９】
本発明のＷＣ基超硬合金製積層チップは、鉄族金属を主成分とする結合相５〜３０体積％と、周期律表の４ａ，５ａ，６ａ族金属の炭化物，窒化物，炭窒化物，炭酸化物，炭窒酸化物およびこれらの相互固溶体の中の少なくとも１種以上からなる立方晶系化合物相６５体積％以下と、残りが炭化タングステンと不可避不純物とからなるＷＣ基超硬合金製チップにおいて、該チップは該立方晶系化合物相の組成及び／又は含有量が異なる２層以上の積層構造を有し、かつ各積層間の熱膨張係数の差が０．０５×１０-6／Ｋ以下であることを特徴とするものである。
【００１０】
本発明のＷＣ基超硬合金製積層チップにおける結合相は、具体的には、Ｃｏ，Ｎｉ，Ｃｏ−Ｎｉ合金，Ｆｅ−Ｎｉ合金および２０重量％以下のＷ，Ｃｒ，Ｍｏを固溶したＣｏ−Ｗ合金，Ｎｉ−Ｃｒ合金，Ｃｏ−Ｎｉ−Ｗ−Ｃｒ合金，Ｆｅ−Ｎｉ−Ｃｏ−Ｗ−Ｃｒ−Ｍｏ合金などを挙げることができる。結合相量は、５体積％未満では焼結が困難であり、３０体積％を超えて多くなると切削時の摩耗が著しい。
【００１１】
本発明のＷＣ基超硬合金製積層チップにおける立方晶系化合物相は、具体的には、ＴａＣ，ＮｂＣ，ＶＣ，Ｔｉ（Ｃ，Ｎ），（Ｗ，Ｔｉ）Ｃ，（Ｗ，Ｔｉ，Ｔａ）Ｃ，（Ｗ，Ｔｉ，Ｔａ）（Ｃ，Ｎ）などを挙げることができる。立方晶系化合物相量は、６５体積％を超えて多くなると強度低下が著しい。
【００１２】
本発明のＷＣ基超硬合金製積層チップにおける２層以上は、立方晶系化合物相の組成及び／又は含有量が異なるもので、具体的には、ＷＣ−２ＴｉＣ−４ＴａＣ−８Ｃｏ、ＷＣ−２ＴｉＣ−２．３ＮｂＣ−９．３Ｃｏ、ＷＣ−２ＮｂＣ−１０Ｃｏ、ＷＣ−１０．４Ｃｏ（各重量％）などの組合せが挙げられる。ここで、これら各層間の熱膨張係数の差は、０．０５×１０-6／Ｋを超えて大きくなると、焼結後の冷却過程で各層間に過大な熱応力が発生するために、切削時に大破も含めた欠損やチッピングを起こして工具寿命が著しく低下する。
【００１３】
本発明のＷＣ基超硬合金製積層チップにおける各層の結合相量は、熱膨張係数がほぼ同一となるように、立方晶系化合物相の組成及び／又は含有量に応じて増加あるいは減少させることが好ましい。具体的には、超硬合金成分の熱膨張係数がWC<<NbC<TiC<TaC<<Coであることから、例えば、TaCをNbCに置換した場合はCo量を若干増加させ、TiC,TaCを削減した場合はCo量を増加させることにより熱膨張係数をほぼ同一にすることが好ましい。また、立方晶系化合物相及び／又は炭化タングステンの粒度も結合相量に応じて変化させると、焼結時に層間で起こる結合相の移動が阻止され、層間の熱膨張係数安定化やチップ変形の防止ができるので好ましい。具体的には、焼結時に層間で起こるCoの移動が毛細管現象に基づくことから、例えば、Co量が多い層ほど炭化物の粒度を微細にすることで焼結時のCoの層間移動が防止されるので好ましい。
【００１４】
本発明のＷＣ基超硬合金製積層チップにおいて、片面をすくい面とする構造の刃先交換型積層チップである場合、該すくい面に対して垂直な方向に２層を積層すること、両面をすくい面とする構造の刃先交換型積層チップである場合、該すくい面に対して垂直な方向に３層を積層することは、それぞれプレス時の粉充填回数が最小となるので好ましい。しかしながら用途や切削条件によってはすくい面に平行な方向であり、かつ逃げ面に対してほぼ垂直な方向に２層以上積層した積層構造でもよい。
【００１５】
本発明のＷＣ基超硬合金製積層チップにおける積層構造は、切れ刃を形成する層が立方晶系化合物相中にタンタルを含有し、切れ刃を形成する層以外の層がタンタルを含まないか、あるいは相対的にタンタル量が少ないと、高価なＴａの省資源となるので好ましい。
【００１６】
本発明のＷＣ基超硬合金製積層チップの製造方法は、鉄族金属粉末と、周期律表の４ａ，５ａ，６ａ族金属の炭化物，窒化物，炭窒化物，炭酸化物，炭窒酸化物およびこれらの相互固溶体の中の少なくとも１種以上の立方晶系化合物相形成粉末と、炭化タングステン粉末とからなる２種以上の混合粉末を使用し、積層にプレス成形した後、無加圧で焼結する積層チップの製造方法において、混合粉を作製する際に、結合相量と、該立方晶系化合物相の組成及び／又は含有量と、該立方晶系化合物相及び／又は上記炭化タングステンの粒度とを調整することによって、各積層間の熱膨張係数の差が０．０５×１０-6／Ｋ以下にし、かつ焼結時の結合相移動を防止したことを特徴とする製造方法である。
【００１７】
本発明のＷＣ基超硬合金製積層チップの製造方法における熱膨張係数の調整は、組成の各成分量と各成分単独の熱膨張係数とから推算でき、ＴｉＣ，ＴａＣなどが添加された合金ではＣｏの増量によりほぼ同一の熱膨張が狙える。また、粒度の調整は、結合相量が多い合金層ほど微粒とする。
【００１８】
【実施例１】
市販されている平均粒子径が４．５μｍのＷＣ（ＷＣ／４５と表記），３．５μｍのＷＣ（ＷＣ／３５と表記），２．５μｍのＷＣ（ＷＣ／２５と表記），１．０μｍのＴａＣ，１．２μｍのＮｂＣ，１．５μｍの（Ｗ，Ｔｉ）Ｃ（重量比でＷＣ／ＴｉＣ＝７０／３０の複合炭化物），１．５μｍの（Ｗ，Ｔｉ，Ｔａ）Ｃ（重量比でＷＣ／ＴｉＣ／ＴａＣ＝５０／２０／３０の複合炭化物），１．２μｍのＣｏの各粉末を用いて、表１に示す配合組成に秤量し、ステンレス製ポットにアセトン溶媒と超硬合金製ボールと共に装入し、４８時間混合粉砕後、加熱・乾燥しながら２重量％のパラフィンワックスを添加してＡ−１，２，３，４，５とＢ−１，２，３，４，５の混合粉末を得た。
【００１９】
【表１】
0004857506.tif 000002
【００２０】
次に、これらの粉末を金型に充填し、２ｔｏｎ／ｃｍ2の圧力でもって約４×９．５×２９ｍｍの圧粉成形体を作製し、アルミナとカーボン繊維からなるシート上に設置し、雰囲気圧力１０Ｐａの真空中で、表１に併記した温度でもって１時間加熱保持して、各焼結合金を作製した。そして、切断とダイヤモンド砥石による研削によって、３×３×２５ｍｍの角棒試料を得て、室温〜５００℃までの平均熱膨張係数を測定した。その結果を表１に併記した。
【００２１】
【実施例２】
ＩＳＯ規格でＣＮＭＧ１２０４０８の金型を用いて実施例１で得られたＡ１〜Ａ５の混合粉末を表２に示す粉末番号と重量で順次充填し、２ｔｏｎ／ｃｍ2の圧力でもってプレス成形した後、実施例１と同様の方法，条件で焼結した。そして、これらチップ素材の上下面を２３０＃のダイヤモンド砥石を用いて研削加工し、ＩＳＯ規格でＳＮＭＮ１２０４０８の工具チップとして本発明品１〜４および比較品１〜３を得た。ここで、比較品２，３では、チップの稜線部が突出（各面の中央が凹）する焼結変形が見られたが、研削により規格寸法に入れた。
【００２２】
まず、片面を０．３μｍのダイヤモンドペーストによる十分なラップ加工を施して研削応力を除去した後、Ｘ線応力測定装置を用いてチップ表面に作用する残留熱応力を測定した。この結果を表２に併記した。次に、各チップの１個について、チップ中央を切断し、ダイヤモンド砥石による研削と０．３μｍのダイヤモンドペーストによるラップ加工を行って、断面観察および分析用試料を得た。そして、実態顕微鏡を用いて各試料での各層の厚みを測定し、また層間付近のＣｏ量を分析電子顕微鏡にて測定した。これらの結果も表２に併記した。
【００２３】
【表２】
0004857506.tif 000003
【００２４】
【実施例３】
ＩＳＯ規格でＳＰＧＮ１２０３０８の金型を用いて実施例１で得られたＢ１〜Ｂ５の混合粉末を表３に示す粉末番号と重量で順次充填し、２ｔｏｎ／ｃｍ2の圧力でもってプレス成形した後、実施例１と同様の方法，条件で焼結した。そして、これらチップ素材の上下面と外周面を２３０＃のダイヤモンド砥石を用いて研削加工し、ＩＳＯ規格でＳＰＧＮ１２０３０８の工具チップとして本発明品５〜８および比較品４〜６を得た。ここで、比較品５，６では、上面（粉末充填での最終層に相当）の中央部が大きく突出する焼結変形が見られ、比較品６は研削により規格寸法に入れたが、比較品４は上面中央部で下層が露出していた。実施例２と同様の項目と方法で測定した残留熱応力、各層の厚み、層間付近のＣｏ量の結果を表３に併記した。ただし、比較品５での測定は、下層露出のない刃先周辺部とした。
【００２５】
【表３】
0004857506.tif 000004
【００２６】
【実施例４】
実施例２で得られた工具チップ（ＳＮＭＮ１２０４０８）の本発明品１〜４および比較品１〜３について、刃先部を３２０＃の炭化けい素砥粒を含有したナイロン製ブラシで半径０．０４ｍｍのホーニング加工し、アセトン中で超音波洗浄した後、ＣＶＤコーティング装置を用いて、母材側から１．０μｍのＴｉＮ，８．０μｍの柱状晶ＴｉＣＮ，１．５μｍのＡｌ2Ｏ3，０．５μｍのＴｉＮの計１１．０μｍを被覆して表面被覆超硬工具チップとした。そして、これらチップの各５個を用いて被削材：炭素鋼Ｓ４５Ｃ（４本溝入り），切削速度：１００ｍ／ｍｉｎ，切込み：３．０ｍｍ，送り：０．１０ｍｍ／ｒｅｖから段階的（各送りでの衝撃回数は３，０００回）にアップした条件で乾式の断続旋削試験を行った。チッピングまたは欠損が発生する時の送り量とその割合を求めた結果を表４に示す。また、チップの各１個を用いて被削材：炭素鋼Ｓ４８Ｃ，切削速度：２００ｍ／ｍｉｎ，切込み：３．０ｍｍ，送り：０．２５ｍｍ／ｒｅｖの条件で乾式の連続旋削試験を行い、平均の逃げ面摩耗幅が０．３５ｍｍを超えるまでの寿命時間を求めた結果を表４に併記した。
【００２７】
【表４】
0004857506.tif 000005
【００２８】
次に、実施例３で得た工具チップ（ＳＰＧＮ１２０３０８）の本発明品５〜８および比較品４〜６について、各３個を用い、被削材：ＳＣＭ４４０，切削速度：１００ｍ／ｍｉｎ，切込み：２．０ｍｍ，送り：０．３０ｍｍ／刃，切削距離：３ｍの条件で乾式のフライス切削試験を行い、刃先が欠損，チッピングを発生するか、平均の逃げ面摩耗幅が０．２０ｍｍを超えるまでの平均の切削距離を求めた。その結果を表５に示す。
【００２９】
【表５】
0004857506.tif 000006
【００３０】
【発明の効果】
上述したように本発明のＷＣ基超硬合金製積層チップは、工具の耐欠損性あるいは耐摩耗性の向上やＴａなどの省資源化を図るために積層構造を持たせた。積層構造により隣接した超硬合金の層の熱膨張係数をほぼ同一することは、層間に生じる剪断応力を減少させる作用がある。剪断応力を減少させると耐欠損性が向上させる効果がある。また結合相量に応じて各層の合金粒度を調整することは焼結時に層間で起こる結合相の移動を防ぐ作用があり、焼結変形を防止する効果がある。こうした作用および効果と積層構造を持たせた効果が相まって、本発明のＷＣ基超硬合金製積層チップは、切削工具、特に刃先交換型チップとして使用すると従来品に比較して鋼の断続旋削試験においては耐チッピング性や耐欠損性、鋼の連続旋削試験においては耐摩耗性、またはフライス試験においては耐チッピング性、耐欠損性、および／または耐摩耗性が高くなり、長寿命が達成されるという顕著な効果があること、各層間における組成成分の調整により省資源に貢献するという効果を発揮するものである。